(57)【特許請求の範囲】
【請求項１】
セラミックスからなり、内部に流路を有する流路部材であって、
前記流路を形成する壁のうち最も厚みの薄い第１の壁の対応する外面における第１領域と内面における第２領域とにおいて、前記第１領域における粗さ曲線から求められるピークカウントをＰｃ１、前記第２領域における粗さ曲線から求められるピークカウントをＰｃ２としたとき、Ｐｃ１よりＰｃ２が大きいことを特徴とする流路部材。
【請求項２】
Ｐｃ２が、５０以上２００以下であることを特徴とする請求項１に記載の流路部材。
【請求項３】
前記第１領域における粗さ曲線から求められるクルトシスＲｋｕが２．２以上３．８以下であることを特徴とする請求項１または請求項２に記載の流路部材。
【請求項４】
前記第２領域における粗さ曲線から求められるクルトシスＲｋｕが４以上であることを特徴とする請求項１乃至請求項３のいずれかに記載の流路部材。
【請求項５】
請求項１乃至請求項４のいずれかに記載の流路部材に、金属部材を備えていることを特徴とする熱交換器。
【請求項６】
請求項１乃至請求項４のいずれかに記載の流路部材に、電極を備えていることを特徴とする半導体製造装置。
【発明の詳細な説明】
【技術分野】
【０００１】
本発明は、流路部材およびこれを用いた熱交換器ならびに半導体製造装置に関する。
【背景技術】
【０００２】
各種製造装置における冷却または加熱システム等には、内部に流体を流す流路が設けられた流路部材が用いられている。そして、流路部材の流路に低温または高温の流体を流すことにより、流路部材へ載置する物や流路部材の外側にあたる外気等の被処理体と流路に流す流体とで熱交換が行なわれ、被処理体を冷却または加熱することができる。例えば、被処理体がウェハである場合には、流路に低温の液体を流すことにより、ウェハと低温の液体とで熱交換が行なわれることでウェハを冷却することができる。
【０００３】
そして、この流路部材の材質としては、腐食性の高いガス環境下での使用や、流路に流す流体として腐食性の高いガスまたは流体の使用が可能という観点から、高い耐腐食性を有するとともに、耐久性や絶縁性に優れたセラミックスが用いられている。
【０００４】
例えば、特許文献１には、冷媒を通す流路が形成された第１のセラミックスの基材と、前記第１のセラミックスの基材の基板が載置される側の主面及び側面に形成された第１の導電層と、前記第１の導電層上に積層され、載置された基板を静電吸着する静電チャックと、を有する載置台を備える基板処理装置が開示されている。
【先行技術文献】
【特許文献】
【０００５】
【特許文献１】特開２０１４−１６０７９０号公報
【発明の概要】
【発明が解決しようとする課題】
【０００６】
近年では、被処理体を効率良く冷却または加熱することができるように、流路部材の流路を形成する壁のうち、最も熱交換効率が求められる部位にあたる壁の厚みを薄くすることで、被処理体と流路に流れる流体との距離を近づけて、熱交換効率を向上させる構成が採用されている。しかしながら、流路を形成する壁の厚みが薄いと、流路を流れる流体による圧力（以下、内圧と記載する。）の影響が大きくなり、この内圧によって流路に面する壁の内面には圧縮応力が働き、内面に対応する壁の外面には引張応力が働くこととなる。そして、セラミックスは、圧縮応力よりも引張応力に対する強度が弱いため、内圧が掛かった際に壁の外面にマイクロクラックが発生し、掛かり続ける内圧によって、発生したマイクロクラックが壁の外面から内面に伸展すれば亀裂となり、流体が漏れたり破損したりしてしまうこととなることから、今般の流路部材には、優れた熱交換効率を有しつつ、長期間に亘る使用に耐えうることが求められている。
【０００７】
よって、本発明は、優れた熱交換効率を有しつつ、長期間に亘る使用に耐えることができる流路部材およびこれを用いた熱交換器ならびに半導体製造装置を提供することを目的とする。
【課題を解決するための手段】
【０００８】
本発明の流路部材は、セラミックスからなり、内部に流路を有する流路部材であって、前記流路を形成する壁のうち最も厚みの薄い第１の壁の対応する外面における第１領域と内面における第２領域とにおいて、前記第１領域における粗さ曲線から求められるピークカウントをＰｃ１、前記第２領域における粗さ曲線から求められるピークカウントをＰｃ
２としたとき、Ｐｃ１よりＰｃ２が大きいことを特徴とする。
【０００９】
また、本発明の熱交換器は、上記の流路部材に、金属部材を備えていることを特徴とする。
【００１０】
また、本発明の半導体製造装置は、上記の流路部材に、電極を備えていることを特徴とする。
【発明の効果】
【００１１】
本発明の流路部材は、優れた熱交換効率を有しつつ、長期間の使用に耐えうることができる。
【００１２】
また、本発明の熱交換器は、金属部材を介して被処理体と流体との熱の伝達を効率良く行なうことができるため、より優れた熱交換効率を有する。
【００１３】
また、本発明の半導体製造装置は、被処理体の温度を一定に保持できるため、精度の高い加工や処理を行なうことができる。
【図面の簡単な説明】
【００１４】
【図１】本実施形態の流路部材の一例を示す、（ａ）は外観斜視図であり、（ｂ）は（ａ）におけるII−II線にて切断した断面図である。
【図２】本実施形態の流路部材の流路の例として、流体が流れる方向に対して水平な断面を示す断面図であり、（ａ）は蛇行状の流路、（ｂ）はスパイラル状の流路である。
【図３】本実施形態の流路部材を備える半導体製造装置の一例を示す概略図である。
【発明を実施するための形態】
【００１５】
以下に本実施形態の流路部材およびこれを用いた熱交換器ならびに半導体製造装置について、図面を参照しながら詳細に説明する。なお、図面において同様な構成および機能を有する部分については、同じ符号を付して説明する。また、図面は模式的に示したものであり、各図における各種構造のサイズおよび位置関係等は正確に図示されたものではない。さらに、図１（ａ）には、図面視左右方向をＸ方向とする右手系のＸＹＺ座標系を付している。
【００１６】
まず、本実施形態の流路部材の一例について、図１を参照しながら説明する。
【００１７】
本実施形態の流路部材１０は、セラミックスからなり、内部に流体が流れる流路３を有しており、流路３を形成する壁のうち最も厚みの薄い第１の壁７の対応する外面１における第１領域と内面２における第２領域とにおいて、第１領域における粗さ曲線から求められるピークカウントをＰｃ１、第２領域における粗さ曲線から求められるピークカウントをＰｃ２としたとき、Ｐｃ１よりＰｃ２が大きい。なお、図１（ａ）においては、流体の出入口となる流入口および流出口を図示していないが、それぞれ少なくとも一つを有するものである。
【００１８】
ここで、流路３を形成する壁のうち最も厚みが薄い第１の壁７とは、図１（ｂ）に示すような流路部材１０の断面を切り出し、各壁において少なくとも５ヵ所以上の厚みを測定して、各壁の厚みの平均値を算出して比較した際に、厚みの平均値が最も小さい壁のことである。
【００１９】
そして、第１の壁７において、流路３に面しているのが内面２であり、内面２に対応する領域が外面１である。ここで、内面２に対応する領域とは、図１（ｂ）に示すような断
面において、内面２の両端部の鉛直線上に挟まれた領域のことである。また、外面１における第１領域と内面２における第２領域とは、平面透過したときに重なり合う領域であって、図１（ｂ）に示すような断面においては、互いの端部が鉛直線で結ばれる関係にあるものである。そして、このような関係を満たしていることを、「対応する」と表している。
【００２０】
また、粗さ曲線から求められるピークカウントとは、粗さの平均高さを中心線とした際に、中心線に対して山および谷となる部分の単位長さ（１０ｍｍ）当たりに存在する個数を示す指標である。
【００２１】
そして、本実施形態の流路部材１０は、Ｐｃ１よりＰｃ２が大きいことから、第１領域における谷底形状は緩やかなものであるため、流路３を流れる流体による内圧によって引張応力の働く第１領域にマイクロクラックが発生しにくい。また、第２領域においては、谷が多いという表面性状から、掛かる圧縮応力を緩和することができるため、第２領域にマイクロクラックが発生しにくい。このように、本実施形態の流路部材１０は、第１領域および第２領域においてマイクロクラックの発生が抑制されているものであることから、第１の壁７を貫通する亀裂は生じにくいため、優れた熱交換効率を有しつつ、長期間の使用に耐えうるものとなる。
【００２２】
ここで、第１領域および第２領域における粗さ曲線から求められるピークカウントは、接触型の表面粗さ計を用い、ＪＩＳ  Ｂ  ０６０１（２００１）に準拠して測定することにより求めることができる。測定条件としては、例えば、測定長さを４ｍｍ、カットオフ値を０．２５ｍｍとし、触針半径を２μｍとして触針の走査速度を０．２５ｍｍ／秒に設定して測定すればよい。そして、第１領域および第２領域において、測定方向を揃えてそれぞれ少なくとも３ヵ所測定し、この平均値をピークカウントＰｃ１およびＰｃ２とすればよい。
【００２３】
また、本実施形態の流路部材１０は、ピークカウントＰｃ２が、５０以上２００以下であることが好ましい。このような構成であれば、圧縮応力を緩和することができるとともに、マイクロクラックの発生をさらに抑制することができる。
【００２４】
また、本実施形態の流路部材１０は、第１領域における粗さ曲線から求められるクルトシスＲｋｕが２．２以上３．８以下であることが好ましい。なお、粗さ曲線から求められるクルトシスＲｋｕとは、表面の鋭さの尺度である尖度を表す指標である。そして、クルトシスＲｋｕが３であるならば、表面における山となる部分および谷となる部分の尖度は正規分布の状態であることを示す。一方、クルトシスＲｋｕが３よりも大きくなれば、山となる部分および谷となる部分の頂点近傍はより尖った形状となり、クルトシスＲｋｕが３よりも小さくなれば、山となる部分および谷となる部分の頂点近傍はより潰れたような形状となる。
【００２５】
よって、第１領域における粗さ曲線から求められるクルトシスＲｋｕが２．２以上３．８以下であるならば、第１領域における谷となる部分の尖度は略正規分布の状態となるので、第１領域に働く引張応力を緩和することができるとともに、第１領域における谷となる部分でのマイクロクラックの発生をさらに抑制することができる。
【００２６】
また、本実施形態の流路部材１０は、第２領域における粗さ曲線から求められるクルトシスＲｋｕが４以上であることが好ましい。このような構成であれば、第２領域における谷となる部分の頂点近傍がより尖った形状となるので、谷となる部分の幅が狭くなり、第２領域に働く圧縮応力を緩和することができ、第２領域における谷となる部分でのマイクロクラックの発生をさらに抑制することができる。
【００２７】
ここで、第１領域および第２領域における粗さ曲線から求められるクルトシスＲｋｕは、上述したピークカウントと同様の測定器および測定条件で測定することにより求めることができる。
【００２８】
また、流路部材１０を構成するセラミックスとしては、アルミナ質焼結体、ジルコニア質焼結体、窒化珪素質焼結体、窒化アルミニウム質焼結体、炭化珪素質焼結体、コージェライト質焼結体またはこれらの複合物等を用いることができる。そして、これらのセラミックスの中でも、剛性、熱伝導率、軽量という観点から、炭化珪素質焼結体を用いることが好ましい。
【００２９】
次に、本実施形態の流路部材の流路の例について、図２を参照しながら説明する。
【００３０】
流路３は、特に限定されるものではないが、流体が一つの経路で流れるように形成されていることが好ましい。例えば、流入口が１箇所であり複数の経路に流体が分配されるときには、流体に係る圧力が低い流路に流体が流れやすい傾向があり、被処理体との熱交換においてムラを生じるおそれがある。これに対し、図２（ａ）に示す蛇行状の流路部材２０や、図２（ｂ）に示すスパイラル状の流路部材３０のように、流体が流れる流路３が一つの経路で形成されていれば、被処理体との熱交換においてムラを生じるおそれが少ないため、温度ばらつきが少ないことが求められる用途において好適に用いることができる。
【００３１】
以下の説明においては、流路部材に「１００」の符号を付して説明する。
【００３２】
本実施形態の熱交換器は、本実施形態の流路部材１００に金属部材を備えるものである。ここで、金属部材は、第１の壁７の外面１上に位置するものである。そして、このような構成を満たす本実施形態の熱交換器は、金属部材を介して被処理体と流体との熱の伝達を効率良く行なうことができ、より熱交換効率を向上させることができる。また、流路３に冷たい流体を流すだけでなく、金属部材に電流を流すことによる加熱を適宜行なうことで、被処理体の温度をより厳密に制御することも可能となる。
【００３３】
次に、本実施形態の半導体製造装置４０の一例について、図３を参照しながら説明する。
【００３４】
本実施形態の半導体製造装置４０は、流路部材１００に電極５を備えるものである。ここで、電極５は、第１の壁７の外面１上に位置するものである。そして、図示はしていないが、ウェハ６と電極５との間には誘電体層が設けられている。ここで、電極５に電圧を印加することで、ウェハ６と誘電体層との間に生じるクローン力やジョンソン・ラーベック力などの静電吸着力によってウェハ６を吸着・保持することができる。
【００３５】
さらに、この半導体製造装置４０をプラズマ処理装置として用いた場合は、電極５を、プラズマを発生させるための下部電極として利用することができ、ウェハ６の上方にプラズマを発生させるために設けられた上部電極４と下部電極である電極５との間に電圧を印加することにより、上部電極４と下部電極である電極５と間に生じさせたプラズマをウェハ６に当てることができるようになっている。そして、半導体製造装置４０が本実施形態の流路部材１００および電極５を備えていることから、プラズマ処理する際に高温となる下部電極としての電極５を素早く冷却することが可能であるので、下部電極としての電極５がウェハ６に与える温度影響を少なくして、ウェハ６の温度を一定に保持できるので、寸法精度の高い加工をすることができる。
【００３６】
また、本実施形態の半導体製造装置４０としては、その一例を示す図３のプラズマ処理
装置の他にスパッタ装置、レジスト塗布装置、ＣＶＤ装置やエッチング処理装置等があり、これらの装置においても本実施形態の流路部材１００に電極５を備える構成であることにより、被処理体の温度を一定に保持できるため、精度の高い加工や処理を行なうことができる。
【００３７】
以下、本実施形態の流路部材１００の製造方法の一例について示す。なお、以降の説明においては、セラミックスとして炭化珪素質焼結体を用いた場合で説明する。
【００３８】
まず、主成分である炭化珪素粉末を用意し、これに溶媒、焼結助剤、バインダを所定量添加して、ボールミルやビーズミル等を用いて所定の粒径となるまで粉砕することで、スラリーを作製する。なお、添加する焼結助剤としては、Ｂ４Ｃ系、希土類酸化物−Ａｌ２Ｏ３系の焼結助剤を用いることができる。また、添加するバインダとしては、合成樹脂であればよい。
【００３９】
なお、ミルで用いるボールやビーズについては、流路部材１００の特性に影響を及ぼさないものを用いることが好ましいため、例えば、ボールやビーズは、炭化珪素質焼結体と同様もしくは近似する組成のセラミックスからなることが好ましい。
【００４０】
次に、このスラリーを公知のドクターブレード法またはロールコンパクション法によりグリーンシートを形成し、これを金型加工またはレーザー加工により所望の形状とすることにより第１の壁７を含む上壁となる成形体を得る。なお、上壁となる成形体を所望の厚みとするために、上述したスラリーを接合剤として複数の成形体を重ねてもよい。また、側壁となる成形体および下壁となる成形体については、グリーンシートに金型加工またはレーザー加工により所望の形状としたり、所望の厚みとするために積み重ねたりすればよい。なお、上述したスラリーを噴霧乾燥した造粒体を用いて、粉末プレス法やラバープレス（ＣＩＰ）法の後に切削加工を施すことにより、側壁および下壁が一体となった成形体を得てもよい。また、成形体の段階で、流入口、流出口を形成してもよい。
【００４１】
そして、上壁、側壁、下壁となる成形体を乾燥させた後、窒素ガス中において所定の温度に保持し脱脂を行なう。その後、これをアルゴンガス中において、１９００〜２０５０℃の温度で３〜１０時間保持して焼成することで、上壁焼結体、側壁焼結体および下壁焼結体を得る。
【００４２】
次に、上壁焼結体に施す研磨加工に関し、図１（ａ）を用いて説明する。まず、第１領域１Ａとなる箇所の−Ｙ方向の端部から＋Ｙ方向の端部にかけて、研磨箇所が第１領域１Ａとなる箇所の−Ｘ方向の端部に沿って直線となるように砥石で研磨を行なう。次に、砥石を上記研磨箇所から＋Ｘ方向に上記研磨箇所と一部重なるように移動させ、再び第１領域１Ａとなる箇所の＋Ｙ方向の端部から−Ｙ方向の端部にかけて研磨を行なう。以降では、−Ｙ方向の端部から＋Ｙ方向の端部にかけて研磨する研磨速度を送り速度とし、この砥石を＋Ｘ方向に移動させる幅を送り幅とする。そして、第１領域となる箇所の−Ｘ方向の端部から＋Ｘ方向の端部まで、この研磨を繰り返し行なうことで、第１領域１Ａを形成する。
【００４３】
そして、第２領域となる箇所を研磨する際の送り幅を、第１領域となる箇所を研磨する際の送り幅よりも小さくすることで、第１領域におけるピークカウントＰｃ１より第２領域におけるピークカウントＰｃ２が大きくなる。
【００４４】
また、第２領域となる箇所を研磨する際の砥石の送り幅を２ｍｍ以上７ｍｍ以下とすれば、第２領域におけるピークカウントＰｃ２を５０以上２００以下とすることができる。
【００４５】
さらに、第１領域または第２領域となる箇所を研磨する際の砥石の送り速度を設定することで、第１領域または第２領域におけるクルトシスＲｋｕを任意の値に制御することができる。例えば、第１領域におけるクルトシスＲｋｕを２．２以上３．８以下にするには、第１領域となる箇所を研磨する際の砥石の送り速度を０．２８ｍ／秒以上０．３２ｍ／秒以下とすればよく、第２領域におけるクルトシスＲｋｕを４以上とするには、第２領域となる箇所を研磨する際の砥石の送り速度を０．２６ｍ／秒以下とすればよい。
【００４６】
そして、上壁焼結体の第１領域および第２領域となる箇所を上述のように砥石で研磨した後、側壁焼結体および下壁焼結体を公知の接合方法で接合することにより、本実施形態の流路部材１００を得ることができる。ここで、公知の接合方法とは、ガラス接合、拡散接合、金属層を介する接合等のことである。
【００４７】
また、他の本実施形態の流路部材１００の製造方法としては、上壁となる成形体の一方の表面に、表面性状がＰｃ１である押し型を押し当て、他方の表面に、表面性状がＰｃ２である押し型を押し当てて、上述したスラリーを接合剤とし、側壁となる成形体および下壁となる成形体を積み重ね、焼成することによって得てもよい。
【００４８】
なお、本発明は上述の実施の形態に限定されるものではなく、本発明の要旨を逸脱しない範囲において種々の変更、改良等が可能である。
【実施例１】
【００４９】
図３に示す本実施形態の半導体製造装置を用いて、流路部材の耐久試験を行なった。
【００５０】
まず、主成分である炭化珪素粉末を用意し、この炭化珪素粉末１００質量部に対して、焼結助剤としての炭化硼素を０．３重量部と、炭素成分としてグラファイト粉末を３重量部と、バインダとしてのポリエチレングリコールおよびポリビニルアルコールを固形分換算で各５重量部と、溶媒としての水とを添加して、ボールミルやビーズミル等を用いて平均粒径が２μｍとなるまで粉砕することで、スラリーを作製した。そして、このスラリーを用いて、公知のドクターブレード法によりグリーンシートを形成し、これを金型加工することにより所望の形状とすることにより第１の壁を含む上壁となる成形体を得た。また、側壁となる成形体および下壁となる成形体については、グリーンシートに金型加工することにより所望の形状とした後、上述したスラリーを接合剤として積み重ねることにより、側壁となる成形体および下壁となる成形体を得た。ここで、得られた側壁となる成形体は、流体の流入口および流出口と、流路となる貫通部を備えるものである。
【００５１】
次に、上壁、側壁、下壁となる成形体を乾燥させた後、窒素ガス中で５時間所定の温度で脱脂し、その後、アルゴンガス中で２０００℃の温度で約１０時間保持して焼成することにより上壁焼結体、側壁焼結体および下壁焼結体を得た。
【００５２】
次に、上壁焼結体の外面および内面を、平均粒径が約０．０４ｍｍのダイヤモンド砥粒を表面に有する砥石で研磨することで、第１領域および第２領域を形成した。ここで、研磨条件としては、送り速度を０．３４ｍ／秒とし、送り幅は表１に示す値となるように設定した。
【００５３】
そして、研磨を行なった上壁焼結体の第１領域および第２領域におけるピークカウントを、接触型の表面粗さ計を用い、ＪＩＳ  Ｂ  ０６０１（２００１）に準拠して測定した。測定条件としては、測定長さを４ｍｍ、カットオフ値を０．２５ｍｍとし、触針半径を２μｍとして触針の走査速度を０．２５ｍｍ／秒に設定した。そして、第１領域および第２領域において、測定方向を揃えて３ヵ所測定し、この平均値をピークカウントＰｃ１およびＰｃ２とした。
【００５４】
そして、上壁焼結体、側壁焼結体および下壁焼結体をガラス接合により接合することにより、各試料を得た。なお、上壁焼結体における第１の壁の厚みは２ｍｍとした。
【００５５】
次に、得られた各試料を図３に示す半導体製造装置に組み込み、０．２ＭＰａの圧力をかけ冷却水を流路に循環させた。そして、冷却水の温度を２０℃とし、第１の壁の外面が３００℃となるように電極で加熱を行ない、この状態で１００時間保持することで、各試料の耐久試験を行なった。
【００５６】
その後、各試料の第１の壁から、幅が３０ｍｍ、厚みが２ｍｍ、長さが８０ｍｍの試験片を切り出して、ＪＩＳ  Ｒ  １６１６（２００８）に準拠した方法で、４点曲げ強度を算出した。ここで、４点曲げ強度を算出したのは、マイクロクラックの数や長さ等を測定することは非常に困難であるため、耐久試験後の４点曲げ強度を測定することにより、長期間の使用に耐えうるものであるかを評価するためである。結果を表１に示す。
【００５７】
【表１】
0006419030.tif 000002
【００５８】
表１に示す結果から、ピークカウントＰｃ１よりもピークカウントＰｃ２が大きい試料Ｎｏ．１〜７は、４点曲げ強度が３００ＭＰａ以上であり、長期間の使用に耐えうる流路部材であることが分かった。
【００５９】
そして、試料Ｎｏ．１〜７の中でも、ピークカウントＰｃ２が５０以上２００以下である試料Ｎо．１〜６は、４点曲げ強度が３４０ＭＰａ以上であり、より長期間の使用に耐えうる流路部材であることが分かった。
【実施例２】
【００６０】
次に、第１領域におけるクルトシスＲｋｕが異なる試料を作製し、実施例１と同様の方法により各試料の耐久試験を行なった後、各試料の４点曲げ強度の測定を行なった。なお、作製方法としては、第１領域となる箇所を研磨する際の砥石の送り速度を表２に示す値としたこと以外は実施例１の試料Ｎо．５の作製方法と同様であり、試料Ｎо．１２は、実施例１の試料Ｎо．５と同じ試料である。
【００６１】
そして、各試料の第１領域におけるクルトシスＲｋｕを、接触型の表面粗さ計を用い、ＪＩＳ  Ｂ  ０６０１（２００１）に準拠して測定した。測定条件としては、測定長さを４ｍｍ、カットオフ値を０．２５ｍｍとし、触針半径を２μｍとして触針の走査速度を０．２５ｍｍ／秒に設定した。そして、第１領域において３ヵ所を測定し、この平均値を第１領域におけるクルトシスＲｋｕとした。
【００６２】
次に、実施例１と同様の方法により各試料の耐久試験を行なった後、各試料の４点曲げ強度を算出した。結果を表２に示す。
【００６３】
【表２】
0006419030.tif 000003
【００６４】
表２に示す結果から、第１領域のクルトシスＲｋｕが２．２〜３．８の試料Ｎｏ．１３〜１５は、４点曲げ強度が４００ＭＰａ以上と高く、優れた耐久性を有する流路部材であることが分かった。
【実施例３】
【００６５】
次に、第２領域におけるクルトシスＲｋｕが異なる試料を作製し、実施例１と同様の方法により各試料の耐久試験を行なった後、各試料の４点曲げ強度の測定を行なった。なお、作製方法としては、第２領域となる箇所を研磨する際の砥石の送り速度を表３に示す値としたこと以外は実施例２の試料Ｎо．１４の作製方法と同様であり、試料Ｎо．１７は、実施例２の試料Ｎо．１４と同じ試料である。
【００６６】
そして、各試料の第２領域におけるクルトシスＲｋｕを、実施例２と同様の方法で算出した。
【００６７】
次に、実施例１と同様の方法により各試料の耐久試験を行なった後、各試料の４点曲げ強度を算出した。結果を表３に示す。
【００６８】
【表３】
0006419030.tif 000004
【００６９】
表３に示す結果から、第２領域のクルトシスＲｋｕが４以上の試料Ｎо．１９〜２３は、４点曲げ強度が４４０ＭＰａ以上と高く、非常に優れた耐久性を有する流路部材であることが分かった。
【符号の説明】
【００７０】
１：外面
２：内面
３：流路
４：上部電極
５：電極
６：ウェハ
７：最も厚みが薄い壁（第１の壁）
１０，２０，３０，１００：流路部材
４０：半導体製造装置
【図１】
0006419030.tif 000005
【図２】
0006419030.tif 000006
【図３】
0006419030.tif 000007